(57)【要約】  半導体基板に設けられた第１導電型のドリフト領域と、ドリフト領域の上方に設けられた第２導電型のベース領域と、ベース領域とドリフト領域との間に設けられ、ドリフト領域よりもドーピング濃度の高い第１導電型の蓄積領域と、ベース領域と蓄積領域との間に設けられ、蓄積領域のドーピング濃度のピークよりもドーピング濃度の低い電界緩和領域とを備え、電界緩和領域と蓄積領域との境界は、蓄積領域のピークの半値位置であり、電界緩和領域の積分濃度が５Ｅ１４ｃｍ−２以上、５Ｅ１５ｃｍ−２以下である半導体装置を提供する。
2021049351.tif 000002
【特許請求の範囲】
【請求項１】
半導体基板に設けられた第１導電型のドリフト領域と、
前記ドリフト領域の上方に設けられた第２導電型のベース領域と、
前記ベース領域と前記ドリフト領域との間に設けられ、前記ドリフト領域よりもドーピング濃度の高い第１導電型の蓄積領域と、
前記ベース領域と前記蓄積領域との間に設けられ、前記蓄積領域のドーピング濃度のピークよりもドーピング濃度の低い電界緩和領域と
を備え、
前記電界緩和領域と前記蓄積領域との境界は、前記蓄積領域の前記ピークの半値位置であり、
前記電界緩和領域の積分濃度が５Ｅ１４ｃｍ−２以上、５Ｅ１５ｃｍ−２以下である
半導体装置。
【請求項２】
前記電界緩和領域の膜厚は、０．４μｍ以上、３．０μｍ以下である
請求項１に記載の半導体装置。
【請求項３】
前記電界緩和領域の膜厚は、１．０μｍ以上、１．８μｍ以下である
請求項１に記載の半導体装置。
【請求項４】
前記電界緩和領域の膜厚は、１．５μｍ以上、２．０μｍ以下である
請求項１に記載の半導体装置。
【請求項５】
前記電界緩和領域の膜厚は、前記蓄積領域の膜厚以上である
請求項１に記載の半導体装置。
【請求項６】
前記電界緩和領域は、前記ドリフト領域と同一のドーピング濃度の領域を含む
請求項１から５のいずれか一項に記載の半導体装置。
【請求項７】
前記電界緩和領域は、前記蓄積領域の前記ピークの半値よりも小さいピークを有する
請求項１から６のいずれか一項に記載の半導体装置。
【請求項８】
前記蓄積領域のドーピング濃度は、前記ベース領域のドーピング濃度のピークよりも低い
請求項１から７のいずれか一項に記載の半導体装置。
【請求項９】
前記蓄積領域のドーピング濃度は、１Ｅ１６ｃｍ−３以上、４Ｅ１６ｃｍ−３以下である
請求項１から８のいずれか一項に記載の半導体装置。
【請求項１０】
前記蓄積領域の膜厚は、０．５μｍ以上、１．５μｍ以下である。
請求項１から９のいずれか一項に記載の半導体装置。
【発明の詳細な説明】
【技術分野】
【０００１】
本発明は、半導体装置に関する。
【背景技術】
【０００２】
従来、トレンチ部の間のメサ部に蓄積領域を備える半導体装置が知られている（例えば、特許文献１−３参照）。
特許文献１  特開２００５−３４７２８９号公報
特許文献２  特開２００８−２０５０１５号公報
特許文献３  特開２００７−３１１６２７号公報
【解決しようとする課題】
【０００３】
半導体装置の漏れ電流を抑制することが望ましい。
【一般的開示】
【０００４】
本発明の第１の態様においては、半導体基板に設けられた第１導電型のドリフト領域と、ドリフト領域の上方に設けられた第２導電型のベース領域と、ベース領域とドリフト領域との間に設けられ、ドリフト領域よりもドーピング濃度の高い第１導電型の蓄積領域と、ベース領域と蓄積領域との間に設けられ、蓄積領域のドーピング濃度のピークよりもドーピング濃度の低い電界緩和領域とを備え、電界緩和領域と蓄積領域との境界は、蓄積領域のピークの半値位置であり、電界緩和領域の積分濃度が５Ｅ１４ｃｍ−２以上、５Ｅ１５ｃｍ−２以下である半導体装置を提供する。
【０００５】
電界緩和領域の膜厚は、０．４μｍ以上、３．０μｍ以下であってよい。
【０００６】
電界緩和領域の膜厚は、１．０μｍ以上、１．８μｍ以下であってよい。
【０００７】
電界緩和領域の膜厚は、１．５μｍ以上、２．０μｍ以下であってよい。
【０００８】
電界緩和領域の膜厚は、蓄積領域の膜厚以上であってよい。
【０００９】
電界緩和領域は、ドリフト領域と同一のドーピング濃度の領域を含んでよい。
【００１０】
電界緩和領域は、蓄積領域のピークの半値よりも小さいピークを有してよい。
【００１１】
蓄積領域のドーピング濃度は、ベース領域のドーピング濃度のピークよりも低くてよい。
【００１２】
蓄積領域のドーピング濃度は、１Ｅ１６ｃｍ−３以上、４Ｅ１６ｃｍ−３以下であってよい。
【００１３】
蓄積領域の膜厚は、０．５μｍ以上、１．５μｍ以下であってよい。
【００１４】
なお、上記の発明の概要は、本発明の特徴の全てを列挙したものではない。また、これらの特徴群のサブコンビネーションもまた、発明となりうる。
【図面の簡単な説明】
【００１５】
【図１Ａ】実施例に係る半導体装置１００の断面の一例を示す。
【図１Ｂ】実施例に係る半導体装置１００の上面図の一例を示す。
【図１Ｃ】実施例に係る半導体装置１００の深さ方向におけるドーピング濃度分布の一例を示す。
【図２Ａ】比較例に係る半導体装置５００の断面の一例を示す。
【図２Ｂ】比較例に係る半導体装置５００の深さ方向におけるドーピング濃度分布の一例を示す。
【図２Ｃ】比較例に係る半導体装置５００の電流Ｉｃｅｓの実測波形を示す。
【図２Ｄ】比較例に係る半導体装置５００の電流Ｉｃｅｓのシミュレーション波形を示す。
【図３Ａ】電界緩和領域１７のドーピング濃度分布の一例を示す。
【図３Ｂ】電界緩和領域１７の膜厚Ｗに応じた電流Ｉｃｅｓの変化を示す。
【図４Ａ】蓄積領域１６のピーク濃度と電界緩和領域１７の膜厚Ｗの関係を示す。
【図４Ｂ】蓄積領域１６のピーク濃度と電界緩和領域１７の積分濃度の関係を示す。
【図４Ｃ】蓄積領域１６のピーク濃度、電界緩和領域１７の膜厚Ｗ、および電界緩和領域１７の積分濃度の関係を示す。
【図５】実施例に係る半導体装置１００の断面図の拡大図の一例を示す。
【図６】実施例に係る半導体装置１００のドーピング濃度分布の他の例を示す。
【発明を実施するための形態】
【００１６】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１７】
本明細書においては半導体基板の深さ方向と平行な方向における一方の側を「上」、他方の側を「下」と称する。また、基板、層またはその他の部材の２つの主面のうち、一方の面を上面、他方の面を下面と称する。「上」、「下」の方向は重力方向に限定されない。
【００１８】
本明細書では、Ｘ軸、Ｙ軸およびＺ軸の直交座標軸を用いて技術的事項を説明する場合がある。本明細書では、半導体基板の上面と平行な面をＸＹ面とし、半導体基板の深さ方向をＺ軸とする。
【００１９】
各実施例においては、第１導電型をＮ型、第２導電型をＰ型とした例を示しているが、第１導電型をＰ型、第２導電型をＮ型としてもよい。この場合、各実施例における基板、層、領域等の導電型は、それぞれ逆の極性となる。
【００２０】
本明細書においてドーピング濃度とは、ドナーまたはアクセプタ化した不純物の濃度を指す。本明細書においてドナーおよびアクセプタの濃度差をドーピング濃度とする場合がある。また、ドーピング領域におけるドーピング濃度分布のピーク値を、当該ドーピング領域におけるドーピング濃度とする場合がある。
【００２１】
本明細書では、ＮまたはＰを冠記した層や領域では、それぞれ電子または正孔が多数キャリアであることを意味する。また、ＮやＰに付す＋および−は、それぞれ、それが付されていない層や領域よりも高ドーピング濃度および低ドーピング濃度であることを意味する。
【００２２】
図１Ａは、実施例に係る半導体装置１００の断面の一例を示す。図１Ａに示す各部材は、図面の紙面と垂直な方向に延伸して形成されている。半導体装置１００は、伝導度変調によりオン抵抗およびオン電圧を低減する。半導体装置１００は、一例としてＩＧＢＴ（Ｉｎｓｕｌａｔｅｄ  Ｇａｔｅ  Ｂｉｐｏｌａｒ  Ｔｒａｎｓｉｓｔｏｒ）を有する半導体チップである。本例の半導体装置１００は、当該断面において半導体基板１０、層間絶縁膜２６、エミッタ電極５２およびコレクタ電極２４を有する。
【００２３】
層間絶縁膜２６は、半導体基板１０のおもて面２１に設けられる。層間絶縁膜２６は、例えばリンが添加されたシリケートガラス膜（ＰＳＧ膜）、または、リンおよびボロンが添加されたシリケートガラス膜（ＢＰＳＧ膜）である。
【００２４】
コンタクトホール５４は、層間絶縁膜２６に設けられた開口である。コンタクトホール５４は、半導体基板１０のおもて面２１を露出させ、エミッタ電極５２とおもて面２１とを接続するために設けられる。本例のコンタクトホール５４は、メサ部６０の中央に設けられているが、これに限定されない。
【００２５】
エミッタ電極５２は、半導体基板１０のおもて面２１の上方に設けられる。本例のエミッタ電極５２は、層間絶縁膜２６の上面に形成される。エミッタ電極５２は、半導体基板１０のおもて面２１の一部の領域と接触してよい。エミッタ電極５２は、コンタクトホール５４内にも形成され、エミッタ領域１２と接触する。また、層間絶縁膜２６は、エミッタ電極５２とゲート導電部４４との間を絶縁する。
【００２６】
コレクタ電極２４は、半導体基板１０の裏面２３に設けられる。エミッタ電極５２およびコレクタ電極２４は、金属等の導電材料で形成される。例えばエミッタ電極５２およびコレクタ電極２４は、アルミニウムを含む導電材料で形成されてよい。また、エミッタ電極５２およびコレクタ電極２４において、絶縁膜の開口内等の微細な領域に形成される部分は、タングステンを含む導電材料で形成されてもよい。
【００２７】
半導体基板１０は、シリコン基板または化合物半導体基板であってよい。半導体基板１０は、炭化シリコン基板であっても、窒化ガリウム等の窒化物半導体基板等であってもよい。本例の半導体基板１０は、シリコン基板である。
【００２８】
ドリフト領域１８は、半導体基板１０に設けられた第１導電型の領域である。本例のドリフト領域１８は、一例としてＮ−型である。ドリフト領域１８は、半導体基板１０において他のドーピング領域が形成されずに残存した領域であってよい。即ち、ドリフト領域１８のドーピング濃度は半導体基板１０のドーピング濃度であってよい。
【００２９】
エミッタ領域１２は、半導体基板１０のおもて面２１側に設けられた第１導電型の領域である。エミッタ領域１２は、一例としてＮ＋型である。エミッタ領域１２は、ダミートレンチ部３０またはゲートトレンチ部４０と接して設けられる。エミッタ領域１２は、隣接するトレンチ部の間のメサ部６０において、一方のトレンチ部から他方のトレンチ部まで延伸して設けられる。
【００３０】
ベース領域１４は、半導体基板１０のおもて面２１側に設けられた第２導電型の領域である。ベース領域１４は、一例としてＰ−型である。ベース領域１４は、エミッタ領域１２の下方に設けられる。また、ベース領域１４は、ドリフト領域１８の上方に設けられる。
【００３１】
蓄積領域１６は、ベース領域１４とドリフト領域１８との間に設けられた第１導電型の領域である。本例の蓄積領域１６は、一例としてＮ型である。蓄積領域１６は、ダミートレンチ部３０またはゲートトレンチ部４０に接して設けられる。蓄積領域１６のドーピング濃度は、ドリフト領域１８のドーピング濃度よりも高い。蓄積領域１６は、半導体基板１０の裏面２３側からドリフト領域１８に注入された正孔が、半導体基板１０のおもて面２１側に抜けることを抑制して、ドリフト領域１８の上面側におけるキャリア密度を高める。このように、蓄積領域１６は、キャリア注入促進効果（ＩＥ効果）により、半導体装置１００を伝導度変調させる。これにより、半導体装置１００の導通抵抗が下がり、オン電圧を低減できる。
【００３２】
電界緩和領域１７は、ベース領域１４と蓄積領域１６との間に設けられる。電界緩和領域１７の上端は、ベース領域１４と電界緩和領域１７との間のジャンクション位置である。電界緩和領域１７の下端は、蓄積領域１６のドーピング濃度のピークに対する半値位置である。電界緩和領域１７は、一例としてＮ−型である。
【００３３】
電界緩和領域１７のドーピング濃度は、蓄積領域１６のドーピング濃度のピークよりも低い。電界緩和領域１７のドーピング濃度は、ベース領域１４のドーピング濃度のピークよりも低くてよい。電界緩和領域１７では、空乏層が伸びやすくなり、電界の集中を緩和することができる。
【００３４】
一例において、電界緩和領域１７は、ドリフト領域１８と同一のドーピング濃度の領域を有する。電界緩和領域１７は、ドリフト領域１８と同一のドーピング濃度の領域を予め定められた膜厚で有する。例えば、電界緩和領域１７は、ドリフト領域１８と同一のドーピング濃度の領域を膜厚０．５μｍ以上有する。
【００３５】
電界緩和領域１７の膜厚Ｗは、高電圧印加時にＣ−Ｅ間の漏れ電流を抑制できるように設定される。Ｃ−Ｅ間の漏れ電流とは、コレクタ電極２４とエミッタ電極５２との間を流れる電流Ｉｃｅｓの漏れ電流を指す。一例において、電界緩和領域１７の膜厚Ｗは、蓄積領域１６とベース領域１４との間の電界を緩和して、漏れ電流が抑制されるように設定される。
【００３６】
例えば、電界緩和領域１７の膜厚Ｗは、蓄積領域１６の膜厚以上である。電界緩和領域１７の膜厚を厚くすることによって、漏れ電流を抑制しやすくなる。また、電界緩和領域１７の膜厚Ｗは、蓄積領域１６の膜厚以下であってよい。電界緩和領域１７の膜厚Ｗは０．４μｍ以上、３．０μｍ以下であってよい。電界緩和領域１７の膜厚Ｗは１．０μｍ以上、１．８μｍ以下であってよい。電界緩和領域１７の膜厚Ｗは１．５μｍ以上、２．０μｍ以下であってよい。
【００３７】
バッファ領域２０は、ドリフト領域１８の下方に設けられた第１導電型の領域である。本例のバッファ領域２０は、一例としてＮ＋型である。バッファ領域２０のドーピング濃度は、ドリフト領域１８のドーピング濃度よりも高い。バッファ領域２０は、ベース領域１４の下面側から広がる空乏層が、第２導電型のコレクタ領域２２および第１導電型のカソード領域に到達することを防ぐフィールドストップ層として機能してよい。
【００３８】
ダミートレンチ部３０およびゲートトレンチ部４０は、予め定められた配列方向（本例ではＸ軸方向）に沿って予め定められた間隔で配列される。ダミートレンチ部３０およびゲートトレンチ部４０は、半導体基板１０のおもて面２１に平行であって配列方向と垂直な延伸方向（本例ではＹ軸方向）に沿って延伸する。ダミートレンチ部３０およびゲートトレンチ部４０は、半導体基板１０のおもて面２１側から、エミッタ領域１２、ベース領域１４、電界緩和領域１７および蓄積領域１６を貫通して、ドリフト領域１８まで延伸する。
【００３９】
ゲートトレンチ部４０は、ゲート電位に設定されている。ゲートトレンチ部４０は、おもて面２１に形成されたゲートトレンチ、ゲート絶縁膜４２およびゲート導電部４４を有する。
【００４０】
ゲート絶縁膜４２は、ゲートトレンチの内壁を覆って形成される。ゲート絶縁膜４２は、ゲートトレンチの内壁の半導体を酸化または窒化して形成してよい。ゲート絶縁膜４２は、ゲート導電部４４と半導体基板１０とを絶縁する。
【００４１】
ゲート導電部４４は、ゲートトレンチの内部においてゲート絶縁膜４２よりも内側に形成される。ゲート導電部４４は、ポリシリコン等の導電材料で形成される。ゲート導電部４４は、おもて面２１において層間絶縁膜２６により覆われる。ゲート導電部４４は、少なくとも隣接するベース領域１４と対向する領域を含む。ゲート導電部４４に予め定められた電圧が印加されると、ベース領域１４のうちゲートトレンチ部４０に接する界面の表層にチャネルが形成される。本例のゲート導電部４４は、蓄積領域１６の下面よりも、半導体基板１０の裏面２３側に突出する部分を有する。
【００４２】
ダミートレンチ部３０は、エミッタ電位に設定されている。ダミートレンチ部３０は、おもて面２１側に形成されたダミートレンチ、ダミー絶縁膜３２およびダミー導電部３４を有する。
【００４３】
ダミー絶縁膜３２は、ダミートレンチの内壁を覆って形成される。ダミー絶縁膜３２は、ダミートレンチの内壁の半導体を酸化または窒化して形成してよい。ダミー絶縁膜３２は、ダミー導電部３４と半導体基板１０とを絶縁する。
【００４４】
ダミー導電部３４は、ダミートレンチの内部に形成され、且つ、ダミー絶縁膜３２よりも内側に形成される。ダミー導電部３４は、ポリシリコン等の導電材料で形成される。ダミー導電部３４は、おもて面２１において層間絶縁膜２６により覆われる。
【００４５】
本例の半導体装置１００は、１つのゲートトレンチ部４０と、２つのダミートレンチ部３０とが、この順で繰り返し配列された構造を備える。トレンチ部の配列構造は本例に限られない。複数のゲートトレンチ部４０が連続して配置されてもよい。１つのダミートレンチ部３０が２つのゲートトレンチ部４０に挟まれて配置されてもよい。半導体装置１００は、トレンチ部としてゲートトレンチ部４０のみを備えてもよい。
【００４６】
メサ部６０は、２つのトレンチ部に挟まれた半導体基板１０の領域である。メサ部６０には、エミッタ領域１２、ベース領域１４、電界緩和領域１７および蓄積領域１６が設けられている。
【００４７】
図１Ｂは、実施例に係る半導体装置１００の上面図の一例を示す。図１ＢのＢ−Ｂ'断面が図１Ａで示した断面図に相当する。
【００４８】
コンタクト領域１５は、ベース領域１４よりもドーピング濃度の高い第２導電型の領域である。本例のコンタクト領域１５は、一例としてＰ＋型である。本例のコンタクト領域１５は、メサ部６０のおもて面２１に設けられる。本例のコンタクト領域１５は、ダミートレンチ部３０およびゲートトレンチ部４０と接している。
【００４９】
メサ部６０において、エミッタ領域１２およびコンタクト領域１５が、半導体基板１０のおもて面２１に設けられる。エミッタ領域１２およびコンタクト領域１５は、メサ部６０と隣り合う２つのトレンチ部にそれぞれ接して設けられている。エミッタ領域１２およびコンタクト領域１５は、延伸方向において交互に設けられている。エミッタ領域１２およびコンタクト領域１５は、延伸方向において同一の間隔で設けられている。但し、エミッタ領域１２の幅は、延伸方向において、コンタクト領域１５の幅よりも大きくてもよいし、小さくてもよい。
【００５０】
コンタクトホール５４は、延伸方向に延伸して設けられる。コンタクトホール５４は、エミッタ領域１２およびコンタクト領域１５の各領域の上方に形成される。なお、コンタクトホール５４および層間絶縁膜２６は、図面を簡潔にするために省略されている。
【００５１】
図１Ｃは、実施例に係る半導体装置１００の深さ方向におけるドーピング濃度分布の一例を示す。縦軸はドーピング濃度（ｃｍ−３）を対数で示し、横軸は半導体基板１０のおもて面２１からの深さ（μｍ）を示す。
【００５２】
本例のドーピング濃度分布は、図１ＡのＡ−Ａ'断面のドーピング濃度分布を示す。つまり、図１ＡのＡ−Ａ'断面に対応して、エミッタ領域１２、ベース領域１４、電界緩和領域１７、蓄積領域１６およびドリフト領域１８におけるドーピング濃度分布を示している。深さＤ１〜深さＤ４は、半導体基板１０のおもて面２１からの深さを示す。
【００５３】
深さＤ１は、半導体基板１０のおもて面２１を基準とした、エミッタ領域１２の下端の深さを示す。即ち、深さＤ１は、エミッタ領域１２とベース領域１４との境界位置に対応する。深さＤ１は、Ｎ型のエミッタ領域１２とＰ型のベース領域１４との間におけるドーピング濃度分布のジャンクションの深さである。例えば、深さＤ１は、半導体基板１０のおもて面２１から０．３μｍ以上、０．８μｍ以下の範囲内に設定される。
【００５４】
エミッタ領域１２のドーピング濃度は、半導体基板１０のおもて面２１近傍（すなわち、深さ０μｍ近傍）で最大の値を示す。エミッタ領域１２のドーピング濃度の最大値は、１Ｅ２０ｃｍ−３以上であってよい。なお、Ｅは１０のべき乗を意味し、例えば１Ｅ２０ｃｍ−３は１×１０２０ｃｍ−３を意味する。
【００５５】
深さＤ２は、半導体基板１０のおもて面２１を基準とした、ベース領域１４の下端の深さを示す。深さＤ２は、ベース領域１４と電界緩和領域１７との境界位置に対応する。深さＤ２は、Ｐ型のベース領域１４とＮ型の電界緩和領域１７との間におけるドーピング濃度分布のジャンクションの深さである。例えば、深さＤ２は、半導体基板１０のおもて面２１から１．５μｍ以上、２．５μｍ以下の範囲内に設定される。
【００５６】
ベース領域１４のドーピング濃度のピークＰ１は、５Ｅ１６ｃｍ−３以上、５Ｅ１７ｃｍ−３以下である。本実施例において、ベース領域１４のドーピング濃度のピークＰ１は、半導体基板１０のおもて面２１から０．８μｍ以上、１．８μｍ以下の範囲内に設けられている。
【００５７】
深さＤ３は、半導体基板１０のおもて面２１を基準とした、電界緩和領域１７の下端の深さを示す。深さＤ３は、電界緩和領域１７と蓄積領域１６との境界位置に対応する。本例の深さＤ３は、ドーピング濃度分布において、蓄積領域１６のピークＰ２の半値Ｐｈとなる位置を蓄積領域１６と電界緩和領域１７との境界位置として決定されている。
【００５８】
ここで、電界緩和領域１７のドーピング濃度は、ベース領域１４のドーピング濃度のピークＰ１よりも低い。また、電界緩和領域１７のドーピング濃度は、蓄積領域１６のドーピング濃度のピークＰ２よりも低い。電界緩和領域１７は、ドリフト領域１８と同一のドーピング濃度の領域を有してよい。この場合、電界緩和領域１７は、ドリフト領域１８が残存した領域とすることができるので、電界緩和領域１７のために追加でイオン注入する必要がない。よって、半導体装置１００の製造コストが低減される。
【００５９】
深さＤ４は、半導体基板１０のおもて面２１を基準とした、蓄積領域１６の下端の深さを示す。深さＤ４は、ドリフト領域１８の濃度と同一となる深さに対応する。例えば、深さＤ４は、半導体基板１０のおもて面２１から２．５μｍ以上、５．０μｍ以下の範囲内に配置されている。本実施例においてドリフト領域１８は概ね一定のドーピング濃度を有する。本実施例においてドリフト領域１８のドーピング濃度は、５Ｅ１３ｃｍ−３以上、５Ｅ１４ｃｍ−３以下である。
【００６０】
蓄積領域１６のドーピング濃度は、ベース領域１４のドーピング濃度のピークＰ１よりも低い。例えば、蓄積領域１６のドーピング濃度のピークＰ２は、１Ｅ１６ｃｍ−３以上、４Ｅ１６ｃｍ−３以下である。本実施例において、蓄積領域１６のドーピング濃度が最大となる深さ位置は、半導体基板１０のおもて面２１から２．０μｍ以上、４．５μｍ以下の範囲内に配置されている。
【００６１】
図２Ａは、比較例に係る半導体装置５００の断面の一例を示す。本例の半導体装置５００は、電界緩和領域１７を有さない点で実施例に係る半導体装置１００と相違する。半導体装置５００は、メサ部６０において、エミッタ領域５１２、ベース領域５１４、蓄積領域５１６およびドリフト領域５１８を有する。半導体装置５００では、ベース領域５１４と蓄積領域５１６とが隣接して設けられる。半導体装置５００は、電界緩和領域１７を有さないので、ベース領域５１４と蓄積領域５１６との間に電界が集中する。
【００６２】
半導体装置５００は、蓄積領域５１６によってＩＥ効果を高め、定常時に蓄積されるキャリア量を増加させて、オン電圧を低減することができる。蓄積領域５１６が高濃度なほど、ＩＥ効果を高めることができるので、高濃度に設計される傾向にある。しかしながら、蓄積領域５１６のドーピング濃度のピークが、１Ｅ１６ｃｍ−３以上のように高濃度となると瞬時的にＣ−Ｅ間の漏れ電流が増加する場合がある。
【００６３】
図２Ｂは、比較例に係る半導体装置５００の深さ方向におけるドーピング濃度分布の一例を示す。本例のドーピング濃度分布は、図２ＡのＡ−Ａ'断面のドーピング濃度分布である。
【００６４】
深さＤ１'は、半導体基板１０のおもて面２１を基準とした、エミッタ領域５１２の下端の深さを示す。深さＤ１'は、エミッタ領域５１２とベース領域５１４との境界位置に対応する。深さＤ１'は、Ｎ型のエミッタ領域５１２とＰ型のベース領域５１４との間におけるドーピング濃度分布のジャンクションの深さである。
【００６５】
深さＤ２'は、半導体基板１０のおもて面２１を基準とした、ベース領域５１４の下端の深さを示す。深さＤ２'は、ベース領域５１４と蓄積領域５１６との境界位置に対応する。深さＤ２'は、Ｐ型のベース領域５１４とＮ型の蓄積領域５１６との間におけるドーピング濃度分布のジャンクションの深さである。
【００６６】
深さＤ３'は、半導体基板１０のおもて面２１を基準とした、蓄積領域５１６の下端の深さを示す。深さＤ３'は、ドリフト領域５１８の濃度と同一となる深さに対応する。蓄積領域５１６のドーピング濃度のピークＰ２'は、１Ｅ１６ｃｍ−３以上である。半導体装置５００において、蓄積領域５１６のドーピング濃度のピークＰ２'は、ベース領域５１４のドーピング濃度のピークＰ１'よりも低い。
【００６７】
このように、Ｐ型のベース領域５１４とＮ型の蓄積領域５１６とが直接接触する界面では、蓄積領域５１６によりキャリア密度が高められており、電界が集中しやすくなる。電界が集中するとＣ−Ｅ間の漏れ電流が生じやすくなる。
【００６８】
図２Ｃは、比較例に係る半導体装置５００の電流Ｉｃｅｓの実測波形を示す。縦軸はＣ−Ｅ間の電圧Ｖｃｅ（Ｖ）およびＣ−Ｅ間の電流Ｉｃｅｓ（Ａ）を示し、横軸は時間（ｓｅｃ）を示す。本例では、予め定められた掃引速度で電圧Ｖｃｅを掃引した場合の電流Ｉｃｅｓの変化を示している。
【００６９】
電圧Ｖｃｅは、０Ｖから１３３０Ｖまで、ｄｖ／ｄｔ＝０．４ｋＶ／ｍｓの速さで掃引している。電圧Ｖｃｅが上昇すると、予め定められた電圧にて瞬時的に電流Ｉｃｅｓが上昇する。例えば、瞬時的なＣ−Ｅ間の漏れ電流の増加は蓄積領域５１６のピーク濃度が１Ｅ１６ｃｍ−３以上の濃度であり、ベース領域５１４と蓄積領域５１６との界面に電界が集中することによって発生する。漏れ電流の増加する電圧Ｖｃｅは、空乏層がバッファ領域２０に到達する電圧に関係する場合がある。バッファ領域２０に空乏層が到達することで、それ以上深さ方向に電界がかからなくなり、おもて面２１側の電界が急激に高くなることで漏れ電流が増加する。ここで、ピーク濃度はドーピング濃度のピークの濃度を示す。
【００７０】
図２Ｄは、比較例に係る半導体装置５００の電流Ｉｃｅｓのシミュレーション波形を示す。縦軸はＣ−Ｅ間の電圧Ｖｃｅ（Ｖ）およびＣ−Ｅ間の電流Ｉｃｅｓ（Ａ）を示し、横軸は時間（ｓｅｃ）を示す。本例では、図２Ｃの掃引条件と同一の条件で電圧Ｖｃｅを掃引している。図２Ｃの場合と同様に、電圧Ｖｃｅの上昇に伴い、瞬時的に電流Ｉｃｅｓが増加する現象が確認されている。
【００７１】
一方、半導体装置１００は、電界緩和領域１７を設けることで、蓄積領域１６を高濃度化した場合に生じるＣ−Ｅ間の漏れ電流増加を抑制しつつ、ＩＥ効果を高めることができる。これにより、Ｃ−Ｅ間の漏れ電流に起因する損失が低減される。但し、電界緩和領域１７の膜厚Ｗを大きくしすぎると、ＩＥ効果が低下するので、蓄積領域１６のピーク濃度に応じて適切な電界緩和領域１７の膜厚Ｗを選択する。
【００７２】
図３Ａは、電界緩和領域１７のドーピング濃度分布の一例を示す。本例の電界緩和領域１７は、条件を変えることにより、Ａ１〜Ａ４の４つの異なるドーピング濃度分布に変更されている。また、比較として半導体装置５００のドーピング濃度分布Ａ０も示している。
【００７３】
ドーピング濃度分布Ａ０は、電界緩和領域１７を有さない半導体装置５００のドーピング濃度分布を示す。本例では、ベース領域５１４が蓄積領域５１６と接している。蓄積領域５１６のピーク濃度は、ベース領域５１４のピーク濃度よりも低い。
【００７４】
ドーピング濃度分布Ａ１〜Ａ４は、予め定められた膜厚の電界緩和領域１７を有する半導体装置１００のドーピング濃度分布を示す。ドーピング濃度分布Ａ１〜Ａ４は、電界緩和領域１７の膜厚Ｗを順に大きくした場合のドーピング濃度の分布を示す。電界緩和領域１７の膜厚Ｗを大きくすることにより、蓄積領域１６のピーク濃度を大きくすることができる。蓄積領域１６のピーク濃度を大きくすることにより、ＩＥ効果が向上してオン電圧を低減できる。
【００７５】
図３Ｂは、電界緩和領域１７の膜厚Ｗに応じた電流Ｉｃｅｓの変化を示す。本例では、電界緩和領域１７の膜厚Ｗを、０μｍ、０．３μｍ、０．６μｍまたは０．９μｍに変化させている。電界緩和領域１７の膜厚Ｗが大きくなるほど、空乏層が深さ方向に広がりやすくなり、電界緩和効果が大きくなっている。そのため、電界緩和領域１７の膜厚Ｗが大きくなるに従い、電流Ｉｃｅｓの上昇が抑制されている。
【００７６】
図４Ａは、蓄積領域１６のピーク濃度と電界緩和領域１７の膜厚Ｗの関係を示す。縦軸は電界緩和領域１７の膜厚Ｗ（μｍ）を示し、横軸は蓄積領域１６のピーク濃度（ｃｍ−３）を示す。本例では、蓄積領域１６のピーク濃度に応じた、電界を緩和するために必要な電界緩和領域１７の膜厚Ｗを示している。
【００７７】
電界緩和領域１７の膜厚Ｗは、蓄積領域１６のピーク濃度に応じて、漏れ電流を抑制するために必要な大きさが異なる。電界緩和領域１７では、空乏層が伸びやすくなり電界を緩和することができる。電界緩和領域１７の膜厚Ｗが厚いほど、電界が緩和されて、漏れ電流を抑制する効果が高くなる。
【００７８】
蓄積領域１６のピーク濃度が高いほど、空乏層が伸びにくくなるので、電界が集中しやすくなる。蓄積領域１６のドーピング濃度が低いほど、空乏層が伸びやすくなり、電界が分散されやすくなる。よって、蓄積領域１６のピーク濃度が高いほど、漏れ電流を抑制するために必要な電界緩和領域１７の膜厚Ｗが大きくなる。
【００７９】
例えば、蓄積領域１６のドーピング濃度は、１Ｅ１６ｃｍ−３以上、４Ｅ１６ｃｍ−３以下である。蓄積領域１６のドーピング濃度が１Ｅ１６ｃｍ−３の場合に、電界緩和領域１７の膜厚Ｗが０．４μｍとなっている。蓄積領域１６のドーピング濃度が２．５Ｅ１６ｃｍ−３の場合に、電界緩和領域１７の膜厚Ｗが１．０μｍとなっている。蓄積領域１６のドーピング濃度が３Ｅ１６ｃｍ−３の場合に、電界緩和領域１７の膜厚Ｗが１．３μｍとなっている。蓄積領域１６のドーピング濃度が４Ｅ１６ｃｍ−３の場合に、電界緩和領域１７の膜厚Ｗが１．８μｍとなっている。
【００８０】
電界緩和領域１７の膜厚Ｗが厚くなりすぎると、蓄積領域１６がトレンチボトムの深い位置に存在して、耐圧の低下が生じる場合がある。そのため、電界緩和領域１７の膜厚Ｗを３．０μｍ以下とすることにより、耐圧の低下を抑制している。なお、電界緩和領域１７の膜厚Ｗは、本例の値よりも厚くてもよい。
【００８１】
図４Ｂは、蓄積領域１６のピーク濃度と電界緩和領域１７の積分濃度の関係を示す。縦軸は電界緩和領域１７の積分濃度（ｃｍ−２）を示し、横軸は蓄積領域１６のピーク濃度（ｃｍ−３）を示す。電界緩和領域１７の積分濃度は、電界緩和領域１７の膜厚Ｗの範囲でドーピング濃度分布を積分して算出した値を示す。
【００８２】
電界緩和領域１７の積分濃度は５Ｅ１４ｃｍ−２以上、５Ｅ１５ｃｍ−２以下である。電界緩和領域１７の積分濃度を適切に設定することにより、ベース領域１４と電界緩和領域１７との間の電界が緩和され、漏れ電流を抑制することができる。漏れ電流は、コレクタ電極２４とエミッタ電極５２との間を流れる電流Ｉｃｅｓの漏れ電流を指す。
【００８３】
図４Ｃは、蓄積領域１６のピーク濃度、電界緩和領域１７の膜厚Ｗ、および電界緩和領域１７の積分濃度の関係について示す。
【００８４】
電界緩和領域１７の膜厚Ｗは、高電圧印加時にＣ−Ｅ間の漏れ電流を抑制できるように設定される。一例において、電界緩和領域１７の膜厚Ｗは、蓄積領域１６とベース領域１４との間の電界を緩和して、漏れ電流が抑制されるように設定される。
【００８５】
例えば、電界緩和領域１７の膜厚Ｗは、蓄積領域１６の膜厚以上である。電界緩和領域１７の膜厚を厚くすることによって、漏れ電流を抑制しやすくなる。また、電界緩和領域１７の膜厚Ｗは、蓄積領域１６の膜厚以下であってよい。電界緩和領域１７の膜厚Ｗは０．４μｍ以上、３．０μｍ以下であってよい。電界緩和領域１７の膜厚Ｗは１．０μｍ以上、１．８μｍ以下であってよい。電界緩和領域１７の膜厚Ｗは１．５μｍ以上、２．０μｍ以下であってよい。さらに、電界緩和領域１７の積分濃度は５Ｅ１４ｃｍ−２以上、５Ｅ１５ｃｍ−２以下であってよい。
【００８６】
図５は、実施例に係る半導体装置１００の断面図の拡大図の一例を示す。同図は、隣接するダミートレンチ部３０およびゲートトレンチ部４０で挟まれたメサ部６０の拡大図である。
【００８７】
幅Ｗ１は、ダミートレンチ部３０の中央部とゲートトレンチ部４０の中央部との間隔を示す。即ち、幅Ｗ１は、トレンチ部のピッチである。幅Ｗ２は、メサ部６０の幅を示す。
【００８８】
長さＬ１は、エミッタ領域１２の膜厚である。長さＬ１は、半導体基板１０のおもて面２１から深さＤ１までの膜厚に対応する。例えば、長さＬ１は、０．３μｍ以上、０．８μｍ以下である。
【００８９】
長さＬ２は、ベース領域１４の膜厚である。長さＬ２は、深さＤ１から深さＤ２までの膜厚に対応する。
【００９０】
長さＷは、電界緩和領域１７の膜厚である。長さＷは、深さＤ２から深さＤ３までの膜厚に対応する。例えば、長さＷは、０．４μｍ以上、３．０μｍ以下である。
【００９１】
長さＬ４は、蓄積領域１６の膜厚である。長さＬ４は、深さＤ３から深さＤ４までの膜厚に対応する。一例において、蓄積領域１６の膜厚は、０．５μｍ以上、１．５μｍ以下である。例えば、蓄積領域１６の膜厚は１．０μｍである。
【００９２】
長さＬ５は、蓄積領域１６の下端Ｄ４から、蓄積領域１６の下面よりも下側に突出するダミートレンチ部３０またはゲートトレンチ部４０の下端までの距離である。蓄積領域１６は、ダミートレンチ部３０またはゲートトレンチ部４０の下端を超えない程度の膜厚を有することが好ましい。
【００９３】
ここで、トレンチ部を有する半導体装置では、伝導度変調によりコレクタから注入された正孔の密度は、エミッタに近づくにつれて低下する。この結果、キャリア密度がエミッタ側で低くなり、オン抵抗を十分に小さくすることができない。本例の半導体装置１００は、ベース領域１４の下方に蓄積領域１６を設けることにより、エミッタ側におけるキャリア密度を向上させることができる。
【００９４】
このように、蓄積領域１６におけるドーピング濃度の最大値を高くすることで、半導体装置１００のオン抵抗およびオン電圧を小さくすることができる。一方で、蓄積領域１６における総ドーズ量を多くしすぎると、ベース領域１４と蓄積領域１６との間の電界が大きくなるので漏れ電流が生じる。したがって、電界緩和領域１７の膜厚Ｗは、ベース領域１４と蓄積領域１６との間の電界を十分に緩和できる範囲に設定されることが好ましい。
【００９５】
一例において、電界緩和領域１７の膜厚Ｗは、蓄積領域１６の膜厚である長さＬ４よりも短いことが好ましい。また、電界緩和領域１７の膜厚Ｗは、エミッタ領域１２およびベース領域１４の長さの和Ｌ１＋Ｌ２以下である。電界緩和領域１７の膜厚Ｗは、ベース領域１４の長さＬ２以下であってもよい。また、電界緩和領域１７の膜厚Ｗは、ゲートトレンチ部４０の突出部の長さＬ５以下であってよく、Ｌ５の半分以下であってもよい。
【００９６】
一方、蓄積領域１６を低ドーピング濃度とすることにより、空乏層が広がりやすくなり、電界の集中を緩和できる。この場合であっても、０．４μｍ以上の電界緩和領域１７を設けてよい。
【００９７】
図６は、実施例に係る半導体装置１００のドーピング濃度分布の他の例を示す。本例の半導体装置１００は、電界緩和領域１７にピークＰ３を有する。
【００９８】
ピークＰ３は、電界緩和領域１７に設けられる。ピークＰ３は、ピークＰ２の半値Ｐｈよりも低い。電界緩和領域１７のドーピング濃度は、蓄積領域１６のピークＰ２の半値Ｐｈより低い値であればよい。電界緩和領域１７は、複数段のピークを有してもよい。この場合も、複数段で形成される電界緩和領域１７の各段の濃度は蓄積領域１６のピークＰ２の半値Ｐｈより低い値であれば、どのような値であってもよい。例えば、電界緩和領域１７のドーピング濃度は、半導体基板１０の裏面２３に向かって徐々に高くなってもよいし、徐々に低くなってもよい。ドーピング濃度のプロファイルは、電界緩和領域１７の積分濃度が５Ｅ１４ｃｍ−２以上、５Ｅ１５ｃｍ−２以下であればよく、これに限定されない。
【００９９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【符号の説明】
【０１００】
１０・・・半導体基板、１２・・・エミッタ領域、１４・・・ベース領域、１５・・・コンタクト領域、１６・・・蓄積領域、１７・・・電界緩和領域、１８・・・ドリフト領域、２０・・・バッファ領域、２１・・・おもて面、２２・・・コレクタ領域、２３・・・裏面、２４・・・コレクタ電極、２６・・・層間絶縁膜、３０・・・ダミートレンチ部、３２・・・ダミー絶縁膜、３４・・・ダミー導電部、４０・・・ゲートトレンチ部、４２・・・ゲート絶縁膜、４４・・・ゲート導電部、５２・・・エミッタ電極、５４・・・コンタクトホール、６０・・・メサ部、１００・・・半導体装置、５００・・・半導体装置、５１２・・・エミッタ領域、５１４・・・ベース領域、５１６・・・蓄積領域、５１８・・・ドリフト領域
【図１Ａ】
2021049351.tif 000003
【図１Ｂ】
2021049351.tif 000004
【図１Ｃ】
2021049351.tif 000005
【図２Ａ】
2021049351.tif 000006
【図２Ｂ】
2021049351.tif 000007
【図２Ｃ】
2021049351.tif 000008
【図２Ｄ】
2021049351.tif 000009
【図３Ａ】
2021049351.tif 000010
【図３Ｂ】
2021049351.tif 000011
【図４Ａ】
2021049351.tif 000012
【図４Ｂ】
2021049351.tif 000013
【図４Ｃ】
2021049351.tif 000014
【図５】
2021049351.tif 000015
【図６】
2021049351.tif 000016
【国際調査報告】
2021049351.tif 000017
2021049351.tif 000018
2021049351.tif 000019
2021049351.tif 000020